(57)【要約】【課題】美観に優れた塗膜が得られる銀粉の提供。【解決手段】銀粉は、主成分が銀である多数の粒子２を含んでいる。フレーク状であって単結晶構造を有しかつその最大平面が格子面（１１１）である粒子２の数の、粒子の総数に対する比率は、９５％以上である。この銀粉は、水分散性である。この銀粉の、メジアン径Ｄ５０は０．１μｍ以上１０μｍ以下であり、粒径の標準偏差は５μｍ以下であり、平均厚みＴａｖｅは３００ｎｍ以下であり、アスペクト比（Ｄ５０／Ｔａｖｅ）は４以上である。【選択図】図１
2019173120.tif 000002
【特許請求の範囲】
【請求項１】
主成分が銀である多数の粒子を含んでおり、
フレーク状であって単結晶構造を有しかつその最大平面が格子面（１１１）である粒子の数の、粒子の総数に対する比率が９５％以上である、インク用又は塗料用の銀粉。
【請求項２】
水分散性である請求項１に記載の銀粉。
【請求項３】
そのメジアン径Ｄ５０が０．１μｍ以上１０μｍ以下である請求項１又は２に記載の銀粉。
【請求項４】
その粒径の標準偏差が５μｍ以下である請求項１から３のいずれかに記載の銀粉。
【請求項５】
その平均厚みＴａｖｅが３００ｎｍ以下である請求項１から４のいずれかに記載の銀粉。
【請求項６】
そのアスペクト比（Ｄ５０／Ｔａｖｅ）が４以上である請求項１から５のいずれかに記載の銀粉。
【請求項７】
請求項１から６のいずれかに記載の銀粉を含むインク。
【請求項８】
請求項１から６のいずれかに記載の銀粉を含む塗料。
【発明の詳細な説明】
【技術分野】
【０００１】
本発明は、インク及び塗料に適した銀粉に関する。
【背景技術】
【０００２】
金属光沢を有するインクに、アルミニウム粒子が用いられている。アルミニウム粒子を含有するインクは、銀色を呈する。特開２００２−２０６６８公報には、表面処理されたアルミニウム膜を含有するインクが開示されている。アルミニウムは、比較的安価である。アルミニウムはさらに、薄膜化等の加工がなされやすい。
【０００３】
環境への配慮から、環境負荷物質である有機溶媒の使用を規制する動きが、世界的に高まっている。インク及び塗料の分野においても、有機系塗料から水系塗料への切り替えが進められている。
【０００４】
アルミニウム粒子は、水及びアルコールと容易に反応する。水系の溶媒にアルミニウム粒子が分散すると、急激な反応が生じる。特に、小さな粒子径を有するアルミニウム粒子では、反応が生じやすい。大きな粒子径を有するアルミニウム粒子では、反応が抑制されうる。しかし、大きな粒子径を有するアルミニウム粒子を含有するインクでは、色目は、銀色ではなく、白色に近い。アルミニウム粒子は、水系溶媒での使用に適していない。
【０００５】
特開２００２−３８０６７公報には、扁平な銀粒子を含有する水性インクが記載されている。このインクは銀色であり、かつ金属光沢を有する。銀粒子の水との反応性は、低い。この水性インクは、安定性に優れる。
【先行技術文献】
【特許文献】
【０００６】
【特許文献１】特開２００２−２０６６８公報
【特許文献２】特開２００２−３８０６７公報
【発明の概要】
【発明が解決しようとする課題】
【０００７】
一般的な銀粒子では、粒子形状は不均一である。このインクから得られた塗膜は、平滑性に劣る。この塗膜では、十分に美しい銀色の色味が得られにくい。
【０００８】
色目の改善には、粒子の扁平化が有効である。扁平化は、通常は、ボールミル等の延伸加工によって達成される。この延伸加工には潤滑剤が用いられるので、扁平銀粒子の表面に疎水性有機物が付着する。この有機物は、粒子の水への分散性を阻害する。延伸加工によって粒子の表面の粗さが大きくなることもある。大きな粗さは光の乱反射を招来する。乱反射により、金属光沢が損なわれる。
【０００９】
粒子の微細化は、塗膜の平滑性に寄与しうる。しかし、微細な粒子では、いわゆる表面プラズモン共鳴により、光の吸収が発生する。この吸収により、塗膜の色目は黄色味又は黒味を呈する。この塗膜では、十分に美しい銀色の色味が得られにくい。
【００１０】
同様の問題は、インクで得られた塗膜のみならず、塗料で得られた塗膜でも生じうる。
【００１１】
本発明の目的は美観に優れた塗膜が得られる銀粉の提供にある。
【課題を解決するための手段】
【００１２】
本発明に係るインク用又は塗料用の銀粉は、主成分が銀である多数の粒子を含む。フレーク状であって単結晶構造を有しかつその最大平面が格子面（１１１）である粒子の数の、粒子の総数に対する比率は、９５％以上である。
【００１３】
好ましくは、この銀粉は、水分散性である。
【００１４】
好ましくは、この銀粉のメジアン径Ｄ５０は、０．１μｍ以上１０μｍ以下である。
【００１５】
好ましくは、この銀粉の粒径の標準偏差は、５μｍ以下である。
【００１６】
好ましくは、この銀粉の平均厚みＴａｖｅは、３００ｎｍ以下である。
【００１７】
好ましくは、この銀粉のアスペクト比（Ｄ５０／Ｔａｖｅ）は、４以上である。
【００１８】
他の観点によれば、本発明に係るインクは、銀粉を含む。この銀粉は、その材質が銀である多数の粒子を含む。フレーク状であって単結晶構造を有しかつその最大平面が格子面（１１１）である粒子の数の、粒子の総数に対する比率は、９５％以上である。
【００１９】
さらに他の観点によれば、本発明に係る塗料は、銀粉を含む。この銀粉は、その材質が銀である多数の粒子を含む。フレーク状であって単結晶構造を有しかつその最大平面が格子面（１１１）である粒子の数の、粒子の総数に対する比率は、９５％以上である。
【発明の効果】
【００２０】
銀の結晶構造は、面心立方格子である。面心立方格子では、格子面（１１１）において、原子の密度が高い。本発明に係る銀粉はフレーク状であり、かつ最大平面は格子面（１１１）である。従って、塗膜における光の反射率が高い。この銀粉は、塗膜の鏡面性及び光沢性に寄与する。
【図面の簡単な説明】
【００２１】
【図１】図１は、本発明の一実施形態に係る銀粉の粒子が示された斜視図である。
【図２】図２は、本発明に係る銀粉を含む塗膜が示された顕微鏡写真である。
【発明を実施するための形態】
【００２２】
以下、適宜図面が参照されつつ、好ましい実施形態に基づいて本発明が詳細に説明される。
【００２３】
本発明に係る銀粉は、多数の粒子の集合体である。図１に、この粒子２が示されている。この粒子２は、フレーク状である。この粒子２は、単結晶構造を有する。
【００２４】
この粒子２の材質は、銀である。この粒子２を含む塗膜は、銀色を呈する。この塗膜は、高級感に優れる。この塗膜は、外観に優れる。
【００２５】
銀の結晶構造は、面心立方格子である。面心立方格子では、格子面（１１１）において、原子の密度が高い。図１において符号４で示されているのは、最大平面４である。最大平面４は、粒子２が有する平面の中で、最も面積が大きい平面である。この最大平面４は、格子面（１１１）である。
【００２６】
塗膜において粒子２は、最大平面４が塗膜の厚み方向に対してほぼ垂直である姿勢をとる。換言すれば、粒子２の厚み方向は塗膜の厚み方向とほぼ一致する。
【００２７】
図２には、粒子２を含む塗膜が示されている。この例では、粒子２の粒径は、ほぼ１．５μｍから２．５μｍである。図２において矢印で示されているのは、塗膜の印刷表面である。図２から明らかなように、粒子２の厚み方向は塗膜の厚み方向（図２における上下方向）とほぼ一致している。
【００２８】
粒子２の厚み方向が塗膜の厚み方向とほぼ一致する塗膜では、塗膜の表面が格子面（１１１）とほぼ一致する。この塗膜における光の反射率は、大きい。この塗膜は、鏡面性及び光沢性に優れる。
【００２９】
銀粉が、フレーク状であって単結晶構造を有しかつその最大平面４が格子面（１１１）である粒子２と共に、他の銀粒子を含んでもよい。好ましくは、銀粉における、フレーク状であって単結晶構造を有しかつその最大平面４が格子面（１１１）である粒子２の数の、粒子の総数に対する比率Ｐ１は、９５％以上である。この比率Ｐ１は、９７％以上がより好ましく、９９％以上が特に好ましい。理想的には、比率Ｐ１は、１００％である。
【００３０】
この粒子２は、脂肪酸のような疎水性有機物からなる層を、その表面に有さない。従ってこの粒子２は、水系溶媒に分散しうる。この粒子２は、水系インク中に分散して含まれうる。この粒子２はさらに、水系塗料中に分散して含まれうる。この粒子２は、環境性に優れている。
【００３１】
この粒子２が、その表面に親水性有機物の層を有してもよい。この層は、粒子２の水系溶媒への分散性を高める。粒子２が親水性有機物からなる層を有する場合でも、粒子２の主成分は銀である。具体的には、粒子２における銀の含有率は９８質量％以上が好ましく、９９質量％以上が特に好ましい。
【００３２】
銀粉のメジアン径Ｄ５０は、０．１μｍ以上１０μｍ以下が好ましい。メジアン径Ｄ５０が０．１μｍ以上である銀粉を含む塗膜では、表面プラズモン共鳴が生じにくい。この塗膜では、色目の黄色化及び黒色化が抑制される。この塗膜は、美しい銀色を呈する。メジアン径Ｄ５０が１０μｍ以下である銀粉を含むインク及び塗料は、塗布性に優れる。さらに、メジアン径Ｄ５０が１０μｍ以下である銀粉を含む塗膜では、銀粉の密度が高い。この塗膜の表面は、粗くない。この塗膜は、光の反射性に優れる。従ってこの塗膜は、鏡面性及び光沢性に優れる。これらの観点から、メジアン径Ｄ５０は８μｍ以下がより好ましく、５μｍ以下が特に好ましい。メジアン径Ｄ５０は、レーザー回折式粒度分布計（例えば堀場製作所社の「ＬＡ−９５０Ｖ２」）によって測定される。
【００３３】
この銀粉の粒径の標準偏差σＤは、５μｍ以下が好ましい。標準偏差σＤが５μｍ以下である銀粉では、粒径が１００ｎｍ以下である粒子２の含有率が小さい。この銀粉を含む塗膜では、表面プラズモン共鳴が生じにくい。この塗膜では、色目の黄色化及び黒色化が抑制される。この塗膜は、美しい銀色を呈する。この観点から、標準偏差σＤは４μｍ以下がより好ましく、３μｍ以下が特に好ましい。
【００３４】
銀粉の平均厚みＴａｖｅは、３００ｎｍ以下が好ましい。平均厚みＴａｖｅが３００ｎｍ以下である銀粉を含有する塗膜では、他の粒子２と部分的に重なった粒子２の傾きが抑制される。この塗膜では、この塗膜の厚み方向と粒子２の厚み方向とが一致しやすい。この塗膜における光の反射率は、大きい。この塗膜は、鏡面性及び光沢性に優れる。これらの観点から、平均厚みＴａｖｅは２００ｎｍ以下がより好ましく、１００ｎｍ以下が特に好ましい。粒子２の強度及び製造容易性の観点から、平均厚みＴａｖｅは５ｎｍ以上が好ましく、１０ｎｍ以上がより好ましく、２０ｎｍ以上が特に好ましい。平均厚みＴａｖｅは、無作為に抽出された１００個の粒子の厚みＴ（図１参照）が平均されることで、算出される。それぞれの厚みＴは、ＳＥＭ写真に基づいて、目視で計測される。厚みＴは、最大平面４に対して垂直な方向において、測定される。
【００３５】
銀粉のアスペクト比（Ｄ５０／Ｔａｖｅ）は、４以上が好ましい。アスペクト比（Ｄ５０／Ｔａｖｅ）が４以上である銀粉を含有する塗膜では、表面が粗くない。さらにこの塗膜では、この塗膜の厚み方向と粒子の厚み方向とが一致しやすい。この塗膜における光の反射率は、大きい。この塗膜は、鏡面性及び光沢性に優れる。しかも、この塗膜では、光の吸収波長は、長波長である。従って、表面プラズモン共鳴が生じにくい。この塗膜では、色目の黄色化及び黒色化が抑制される。この塗膜は、美しい銀色を呈する。これらの観点から、アスペクト比（Ｄ５０／Ｔａｖｅ）は８以上がより好ましく、１０以上が特に好ましい。粒子の強度及び製造容易性の観点から、アスペクト比（Ｄ５０／Ｔａｖｅ）は１０００以下が好ましく、５００以下がより好ましく、１００以下が特に好ましい。
【００３６】
この粒子２の最大平面４の算術平均粗さＲａは、１０ｎｍ以下が好ましい。この粒子２の最大平面４は、平滑である。この粒子２を含有する塗膜では、光の乱反射が抑制されうる。この観点から、算術平均粗さＲａは８ｎｍ以下がより好ましく、５ｎｍ以下が特に好ましい。製造の容易の観点から、この算術平均粗さＲａは、１ｎｍ以上が好ましい。
【００３７】
算術平均粗さＲａは、原子間力顕微鏡（ＡＦＭ）によって測定される。ＡＦＭは、走査型プローブ顕微鏡の一種である。ＡＦＭは、カンチレバーと、このカンチレバーの先端に取り付けられた探針とを備えている。この探針が、粒子２の表面を走査する。試料と探針との原子間に働く力により、カンチレバーが上下方向へ変位する。この変位が、計測さる。この計測の結果に基づき、粒子２の算術平均粗さＲａが算出される。
【００３８】
本発明では、ＡＦＭとして、島津製作所社の「ＳＰＭ−９６００」が使用される。測定の条件は、以下の通りである。
モード：コンタクトモード
カンチレバー：オリンパス社のＯＭＣＬ−ＴＲ８００ＰＳＡ−１
解像度：５１２×５１２ピクセル
高さ方向分解能：０．０１ｎｍ
横方向分解能：０．２ｎｍ
【００３９】
算術平均粗さＲａの測定距離は、２μｍである。最大平面４において、２μｍの距離にわたる測定が困難なときは、この最大平面４において可能な限り大きな距離にわたって、測定がなされる。
【００４０】
無作為に抽出された１０個の粒子２のそれぞれについて、最大平面４の算術平均粗さＲａが測定される。この１０個の粗さＲａが、平均される。この平均は、銀粉としての粗さＲａである。
【００４１】
この銀粉の製造方法では、液体であるキャリヤーに、分散剤によって銀化合物が分散させられる。典型的な銀化合物は、シュウ酸銀である。シュウ酸銀は、原料である銀化合物の水溶液と、シュウ酸化合物（oxalate compound)との反応によって得られる。反応によって得られた沈殿物から不純物が除去されて、シュウ酸銀の銀粉が得られる。
【００４２】
環境への悪影響が少ないとの観点から、キャリヤーとして、親水性の液体が用いられる。好ましいキャリヤーの具体例として、水及びアルコールが挙げられる。水及びアルコールの沸点は、低い。水及びアルコールが用いられた分散液では、容易に圧力が高められ得る。好ましいアルコールは、エチルアルコール、メチルアルコール及びプロピルアルコールである。キャリヤーに２種以上の液が併用されてもよい。
【００４３】
シュウ酸銀は、実質的には、キャリヤーに溶解しない。シュウ酸銀は、キャリヤーに分散させられる。超音波処理により、分散が促進されうる。分散剤によっても、分散が促進されうる。
【００４４】
この分散液が、圧縮空気によって加圧された状態で、撹拌されつつ加熱される。加熱により、下記式に示された反応が起こる。換言すれば、シュウ酸銀が熱で分解する。
Ａｇ２Ｃ２Ｏ４＝ ２Ａｇ ＋ ２ＣＯ２
この分散液の中に、銀が粒子２として析出する。
【００４５】
フレーク状であって単結晶構造を有しかつその最大平面４が格子面（１１１）である粒子２を得る手段として、
（１）分散液におけるシュウ酸銀の濃度を所定の範囲に設定すること
（２）所定の分散剤を使用すること
（３）加熱時の圧力を所定の範囲に設定すること
（４）撹拌速度を所定の範囲に設定すること
等が挙げられる。
【００４６】
分散液におけるシュウ酸銀の濃度は、０．１Ｍ以上１．０Ｍ以下が好ましい。濃度が上記範囲内である分散液から、フレーク状であって単結晶構造を有しかつその最大平面４が格子面（１１１）である粒子２が得られうる。さらに、濃度が上記範囲内である分散液から、粒度分布が小さな粉末が得られうる。このような粒度分布が小さい銀粉では粒径が１００ｎｍ以下である粒子２の含有率が小さい。この銀粉を含む塗膜では、表面プラズモン共鳴を生じにくく、色目の黄色化及び黒色化が抑制される。この塗膜は、美しい銀色を呈する。しかも、この分散液から、算術平均粗さＲａが小さな粉末が得られうる。この銀粉を含む塗膜では、光の乱反射が抑制されうる。この観点から、この濃度は０．２Ｍ以上０．７Ｍ以下が特に好ましい。
【００４７】
好ましい分散剤は、重量平均分子量が５０００以上である親水性分散剤である。この分散剤により、フレーク状であって単結晶構造を有しかつその最大平面４が格子面（１１１）である粒子２が得られうる。粒子２がその表面に有する、前述の有機物の層の成分は、この親水性分散剤である。重量平均分子量は、８０００以上がより好ましい。好ましい分散剤として、重量平均分子量が５０００以上であるポリビニルピロリドン、重量平均分子量が５０００以上であるポリエチレンイミン、重量平均分子量が５０００以上であるポリエチレングリコール、及び重量平均分子量が５０００以上であるポリビニルアルコールが例示される。嵩高い分散剤は粒子２の結晶成長をナノオーダーで抑制する。このような雰囲気下でシュウ酸銀を熱分解すると、銀の粒子２はエネルギー的に最も安定な構造である（１１１）面から優先して成長する。その結果、アスペクト比が大きく、かつ最大平面４が格子面（１１１）である粒子２が得られうる。さらに、この分散液から生成した粉末は、水系溶媒中で充分に分散する。また、粒子２の表面に付着した分散剤は、塗布時の印刷面の粗さ(ざらつき)をコーティングする。これにより、印刷面での光の散乱を低減し、光沢性を向上させる。
【００４８】
シュウ酸銀の分解反応のときの雰囲気の圧力は、大気圧よりも大きいことが好ましい。この雰囲気での分解反応により、フレーク状であって単結晶構造を有しかつその最大平面４が格子面（１１１）である粒子２が得られうる。さらに、この雰囲気での分解反応により、粒度分布が小さな粉末が得られうる。このような粒度分布が小さい銀粉では粒径が１００ｎｍ以下である粒子２の含有率が小さい。この銀粉を含む塗膜では、表面プラズモン共鳴を生じにくく、色目の黄色化及び黒色化が抑制される。この塗膜は、美しい銀色を呈する。しかも、この雰囲気での分解反応により、算術平均粗さＲａが小さな粉末が得られうる。この銀粉を含む塗膜では、光の乱反射が抑制されうる。これらの観点から、この圧力は２ｋｇｆ／ｃｍ２以上が好ましい。この圧力は１０ｋｇｆ／ｃｍ２以下が好ましい。
【００４９】
シュウ酸銀の分解反応のときの撹拌速度は、１００ｒｐｍ以上が好ましい。１００ｒｐｍ以上の速度での撹度により、フレーク状であって単結晶構造を有しかつその最大平面４が格子面（１１１）である粒子２が得られうる。さらに、１００ｒｐｍ以上の速度での撹度により、微小粒子２同士の凝集が抑制される。従って、粒度分布が小さな粉末が得られうる。このような粒度分布が小さい銀粉では粒径が１００ｎｍ以下である粒子２の含有率が小さい。この銀粉を含む塗膜では、表面プラズモン共鳴を生じにくく、色目の黄色化及び黒色化が抑制される。この塗膜は、美しい銀色を呈する。しかも、１００ｒｐｍ以上の速度での撹度により、アスペクト比（Ｄ５０／Ｔａｖｅ）が大きな粉末が得られうる。この銀粉を含む塗膜では、表面が粗くない。さらにこの塗膜では、この塗膜の厚み方向と粒子の厚み方向が一致しやすい。この塗膜における光の反射率は大きい。この塗膜は鏡面性及び光沢性に優れる。しかも、この塗膜では、光の吸収波長は長波長である。したがって、表面プラズモン共鳴が生じにくい。この塗膜では、色目の黄色化及び黒色化が抑制される。この塗膜は、美しい銀色を呈する。これらの観点から、撹拌速度は１３０ｒｐｍ以上が好ましい。撹拌速度は、１０００ｒｐｍ以下が好ましい。
【００５０】
本発明に係る銀粉が水系溶媒中に分散することで、水系インク、水系塗料等が得られうる。この水系インク、水系塗料等から得られる塗膜は、美しい銀色を呈する。
【実施例】
【００５１】
以下、実施例によって本発明の効果が明らかにされるが、この実施例の記載に基づいて本発明が限定的に解釈されるべきではない。
【００５２】
［実施例１］
１Ｌの蒸留水に５０ｇの硝酸銀を溶解させて、第一の溶液を得た。一方、１Ｌの蒸留水に２２．２ｇのシュウ酸を溶解させて、第二の溶液を得た。第一の溶液と第二の溶液とを混合し、シュウ酸銀を含む混合液を得た。この混合液から、不純物を除去した。１Ｌの混合液に１.５ｇのポリビニルピロリドン（重量平均分子量１００００）を添加し、超音波を加えつつ、３０分間撹拌した。これにより、シュウ酸銀を分散させた。この分散液に適量の酢酸を添加し、ＰＨを３に調整した。この分散液を、オートクレーブに投入した。この分散液を、０．５ＭＰａの圧力で加圧した。この分散液を１５０ｒｐｍの速度で撹拌しつつ、１３０℃まで加熱した。この温度下で３０分間の撹拌を行い、銀を主成分とする微小粒子を含む液体を得た。
【００５３】
［実施例２］
ポリビニルピロリドンに代えて１．０ｇのポリエチレンイミン（重量平均分子量：２５０００）を添加した他は、実施例1と同様にして、銀を主成分とする微小粒子を含む液体を得た。
【００５４】
［実施例３］
ポリビニルピロリドンに代えて３．０ｇのポリエチレングリコール（重量平均分子量：５０００）を添加した他は実施例１と同様にして、微小粒子を含む液体を得た。
【００５５】
［比較例１］
ポリビニルピロリドンに代えて５．０ｇのポリエチレングリコール（重量平均分子量：４００）を添加し、反応時の攪拌速度を３００ｒｐｍとした他は実施例１と同様にして、微小粒子を含む液体を得た。
【００５６】
［比較例２］
液相還元法にて、銀からなり球状である微小粒子分散液を得た。
【００５７】
［比較例３］
銀からなり球状である微小粒子を、ボールミルにてフレーク状に加工した。ボールミルで加工する際に凝集を防止するための疎水性有機物を添加して加工を行った。
【００５８】
［塗膜の製作］
実施例１−３及び比較例１−２のそれぞれの液体と純水を混合し、水系インクを得た。比較例３の微小粒子と有機溶媒を混合し、有機系インクを得た。これらのインクのそれぞれを、スピンコーターにて板に塗布し、塗膜を得た。塗膜の形状は、縦が２５ｍｍであり横が３０ｍｍである矩形であった。
【００５９】
［反射特性］
塗膜を目視で観察し、下記の基準に従って格付けした。
Ａ：鏡のように像がはっきり確認できる。
Ｂ：像がはっきり確認できる。
Ｃ：像が確認できるが、ぼやけている。
Ｄ：磨りガラスのように、像がはっきりしない。
この結果が、下記の表１に示されている。
【００６０】
［光沢性］
塗膜を目視で観察し、下記の基準に従って格付けした。
Ａ：極めてつやがある。
Ｂ：つやがある。
Ｃ：やや曇っている。
Ｄ：かなり曇っている。
この結果が、下記の表１に示されている。
【００６１】
［色目］
塗膜び色目を、を目視で判定した。この結果が、下記の表１に示されている。
【００６２】
【表１】
2019173120.tif 000003
【００６３】
表１に示されるように、各実施例の銀粉を含有する塗膜は、美観に優れている。この評価結果から、本発明の優位性は明らかである。
【産業上の利用可能性】
【００６４】
本発明に係る銀粉は、種々の塗料及びインクに適用されうる。
【符号の説明】
【００６５】
２・・・粒子
４・・・最大平面
【図１】
2019173120.tif 000004
【図２】
2019173120.tif 000005
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
主成分が銀である多数の粒子を含んでおり、
フレーク状であって単結晶構造を有しかつその最大平面が格子面（１１１）である粒子の数の、粒子の総数に対する比率が９５％以上であり、
その粒径の標準偏差が５μｍ以下である、インク用又は塗料用の銀粉。
【請求項２】
水分散性である請求項１に記載の銀粉。
【請求項３】
そのメジアン径Ｄ５０が０．１μｍ以上１０μｍ以下である請求項１又は２に記載の銀粉。
【請求項４】
その平均厚みＴａｖｅが３００ｎｍ以下である請求項１から３のいずれかに記載の銀粉。
【請求項５】
そのアスペクト比（Ｄ５０／Ｔａｖｅ）が４以上である請求項１から４のいずれかに記載の銀粉。
【請求項６】
請求項１から５のいずれかに記載の銀粉を含むインク。
【請求項７】
請求項１から５のいずれかに記載の銀粉を含む塗料。